(57)【特許請求の範囲】
【請求項１】
未叩解パルプからなるバインダー未使用の水解性繊維シートの両面に、叩解パルプとポリビニルアルコール繊維とからなるバインダー未使用の水解性繊維シートが積層され、
これらのシートに、水溶性溶剤１０〜５０質量％、水５０〜８０質量％の処理液が８０〜２４０質量％含浸され、かつ凸部を有するエンボスロールの間に前記水解性繊維シートが積層状態で通されて、前記水解性繊維シートの前記凸部どうしが接する部分に対応する部分に切れ目が入れられたことを特徴とする水解性物品。
【請求項２】
前記ポリビニルアルコール繊維の配合率が３質量％とされた請求項１記載の水解性物品。
【請求項３】
未叩解パルプがＮＢＫＰ及びＬＢＫＰとされ、その質量比が６：４〜４：６とされた請求項１又は請求項２記載の水解性物品。
【請求項４】
叩解パルプがＮＢＫＰ及びＬＢＫＰとされ、その質量比が６：４〜１０：０とされた請求項１〜３のいずれか１項に記載の水解性物品。
【発明の詳細な説明】
【０００１】
【発明の属する技術分野】
本発明は、特に、トイレの清掃等に使用するに好適な水解性物品に関する。
【０００２】
【従来の技術】
近年、トイレの清掃には、雑巾に替わって使い捨ての繊維シートを使用することが多くなっている。中でも水解性の繊維シートに水解性の処理液を含浸させた使用後にトイレ等に流せるタイプのものが好まれ使用されている。
【０００３】
しかしながら、水解性タイプのものは、使用に耐えうる強度が要求されるのに加え、さらにトイレを詰まらせないよう水解時間が短いことが要求される。そこで、強度及び水解性（分散性）を向上させるべく、構造及び処理液（清浄剤）を特定した特開平３−１１３０９８号公報記載の方法、水溶性熱融着樹脂を使用した特開平３−２８６７２７号公報記載の方法、多層構造とし各層に適宜紙力増強剤を含有させた特開平４−３７０３００号公報記載の方法、バインダーとしてポリビニルアルコールを使用するとともにカルボン酸塩を使用した特開平１１−５０３８９号公報記載の方法、等が開示されている。
【０００４】
【発明が解決しようとする課題】
しかしながら、これらの方法によっても強度と水解性とをともに向上させるには十分といえない。また、現在では、使用時の快適さという観点から、水解性物品がやわらかく手触りが良いことまで望まれているが、これを解決する方法が提案されるには至っていない。
【０００５】
そこで、本発明の課題は、十分な強度を有し、かつ水解性がよく、しかも柔軟性に優れた水解性物品を提供することにある。
【０００６】
【課題を解決するための手段】
上記課題を解決した本発明は、次記のとおりである。
＜請求項１記載の発明＞
未叩解パルプからなるバインダー未使用の水解性繊維シートの両面に、叩解パルプとポリビニルアルコール繊維とからなるバインダー未使用の水解性繊維シートが積層され、
これらのシートに、水溶性溶剤１０〜５０質量％、水５０〜８０質量％の処理液が８０〜２４０質量％含浸され、かつ凸部を有するエンボスロールの間に前記水解性繊維シートが積層状態で通されて、前記水解性繊維シートの前記凸部どうしが接する部分に対応する部分に切れ目が入れられたことを特徴とする水解性物品。
【０００７】
＜請求項２記載の発明＞
前記ポリビニルアルコール繊維の配合率が３質量％とされた請求項１記載の水解性物品。
【０００８】
＜請求項３記載の発明＞
未叩解パルプがＮＢＫＰ及びＬＢＫＰとされ、その質量比が６：４〜４：６とされた請求項１又は請求項２記載の水解性物品。
【０００９】
＜請求項４記載の発明＞
叩解パルプがＮＢＫＰ及びＬＢＫＰとされ、その質量比が６：４〜１０：０とされた請求項１〜３のいずれか１項に記載の水解性物品。
【００１０】
【発明の実施の形態】
以下、本発明の実施の形態を詳説する。なお、本発明に係る水解性物品は、その用途が特に限定されるものではなく、例えば、人間の肌を洗浄するために使用する水解性物品等をも含むものであるが、以下では、その例として、近年需要の増加しているトイレを清掃するための水解性物品について説明する。
【００１１】
本実施の形態に係る水解性物品は、図１に示すように、内層シート１の少なくとも片面に、本実施の形態では両面に、外層シート２，２が積層され、これらのシート１，２，２に、処理液、本実施の形態では清浄剤が含浸されたものである。
【００１２】
内層シート１は、未叩解パルプからなる水解性の繊維シートである。この繊維シートは、原料となるパルプが未叩解であるため、水解性に優れる。原料となるパルプは、特にその種類を限定するものではないが、ＮＢＫＰとＬＢＫＰとを、その質量比が６：４〜４：６となるように使用するのが好ましい。ＬＢＫＰはＮＢＫＰに比べ強度が低いので、ＬＢＫＰを多く使用すると水解性が向上する。さらに、バインダーを未使用とすれば、より水解性が向上する。
【００１３】
外層シート２，２は、叩解パルプとポリビニルアルコール（ＰＶＡ）繊維とからなる水解性の繊維シートである。外層シートは２，２は、原料となるパルプとして叩解パルプを使用しているので強度及び柔軟性に優れる。原料となる叩解パルプは、特にその種類を限定するものではないが、ＮＢＫＰとＬＢＫＰとを、その質量比が６：４〜１０：０となるように使用するのが好ましい。ＮＢＫＰはＬＢＫＰに比べ強度及び柔軟性に優れるので、ＮＢＫＰを多く使用すると強度及び柔軟性が向上する。また、外層シート２，２には、叩解パルプとともにポリビニルアルコール繊維を使用するので、廃棄時（水解時）においては、叩解パルプがばらけ易くなり、水解性が向上する。さらに、ポリビニルアルコール繊維は、水解前（シート状態）においては、叩解パルプを結合させる作用を有するのでバインダーを未使用としても十分な強度を確保することができる。バインダーを未使用としておけば、水解時における水解性が、一段と向上する。
【００１４】
内層シート１及び外層シート２，２に含浸させる処理液は、水溶性溶剤１０〜５０質量％と水５０〜８０質量％とからなる清浄剤であり、シート１，２，２に対し、８０〜２４０質量％の割合で含浸させた。上記したようなシート自体の構成による水解性向上効果により、水の配合割合を８０％以下に抑えることができるのであるが、水の配合割合を８０％以下とすることにより、さらに、シートの強度向上効果、及びシートのふんわり感向上効果をも期待することができる。
【００１５】
水溶性溶剤としては、例えば、エタノール、メタノール、プロパノール、ブタノール、グリセリン、ソルビトール等のアルコール類、エチレングリコール、ジエチレングリコール、ポリエチレングリコール、プロピレングリコール、ジプロピレングリコール、ブチレングリコール、ヘキシレングリコール等のグリコール類等から１種または数種を適宜選択して使用することができる。また、その他に、アニオン界面活性剤、カチオン界面活性剤、非イオン界面活性剤、両性界面活性剤等の界面活性剤や、殺菌剤、除菌剤、消臭剤、防腐剤等の補助剤を適宜含有させることもできる。
【００１６】
本実施の形態においては、図２及び図３に示すような紙面上側及び下側が二等辺三角形となった６角形の凸部３，３…を有するエンボスロール４，４の間にシート１，２，２を積層状態で通し、エンボス加工した。シートを積層状態で通すことにより、シートどうしの貼合及びシートの嵩高さ、柔軟性を得ることができる。凸部３，３の重なりＬ（図３参照）は、内層シート１の坪量を３５ｇ／ｍ2、厚さを２２０μｍ、外層シート２，２の坪量を３５ｇ／ｍ2、厚さを２００μｍとした場合において、８５０μｍとした。これにより、シートの凸部３，３どうしが接する部分３Ａに対応する部分に切れ目が入ることになり、シートの水解性が一層向上する。なお、坪量はＪＩＳ  Ｐ  ８１２４に基づく。また、厚さはＪＩＳ  Ｐ  ８１１１の条件の大気中で、尾崎製作所製のダイヤルシックネスゲージ「ＰＥＡＣＯＣＫ  Ｇ型」を用い、直径１０ｍｍの２枚の平行円板の間にシートを挟んで測定した場合に基づく。
【００１７】
【実施例】
以下、本発明の実施例を説明する。
（実施例１〜４及び比較例１〜４）
内層シートの両面に外層シートを積層し（３層構造）清浄剤を含浸させた試料について、温度２３±１℃、湿度５０±２％に設定した恒温恒湿室で、シート強度、水解性、洗浄性、及びシートの柔軟性を測定した。清浄剤は、２種用意した。清浄剤の配合成分及び配合割合は表１に示した。
【００１８】
【表１】
0004048030.tif 000002
【００１９】
評価方法は、下記のとおりである。
シート強度：試料の流れに合わせ試料裁断機で２５ｍｍ×１５０ｍｍに裁断し試験片とした。この試験片を、ロードセル引張り試験機のつかみに締付け、荷重をかけ、破断時の指示値を測定した。つかみ間隔は５０±２ｍｍとし、スピードは１００ｍｍ／ｍｉｎとした。測定値が１１０ｇ以下の場合を×とした。
水解性：試料を試料裁断機で１００ｍｍ×１００ｍｍに裁断し試験片とした。ビーカーに３５０ｍｌの水を入れ、マグネチックスターラー（円盤型回転子、回転数表示型）で回転数を６００±１０回転／ｍｉｎにした後、試験片を入れた。試験片が繊維状に分散した状態（目視）になるまでの時間を測定した。測定値が２００秒以上の場合を×とした。
洗浄性：３０名の使用者のうち５名以上の者が汚れの落ちが悪いと評価した場合を×とした。
柔軟性：３０名の使用者のうち５名以上の者が柔軟性が悪いと評価した場合を×とした。
試験条件及び結果を表２に示した。
【００２０】
【表２】
0004048030.tif 000003
【００２１】
実施例１と比較例２との対比から、内層として叩解パルプを使用するより未叩解パルプを使用する方が水解性に優れることが知見された。実施例２と比較例３との対比から、外層として未叩解パルプを使用するより叩解パルプを使用する方が強度に優れることが知見された。実施例１と比較例４との対比から、外層にＰＶＡ繊維を混合させた方が、シート強度及び水解性に優れることが知見された。実施例３と実施例４との対比から、外層シートに使用するパルプとしてはＮＢＫＰを多く配合した方が強度に優れることが知見された。実施例１と比較例１との対比から、清浄剤の水配合率を８０％以下にした方がシート強度及び洗浄性に優れることが知見された。
【００２２】
（実施例５）
試験例１のＰＶＡ繊維３質量％のシート（条件１）と、ＰＶＡ繊維の配合率を５質量％に変更したシート（条件２）とについて、シートの強度と水解性を測定した。結果を、表３に示した。
【００２３】
【表３】
0004048030.tif 000004
【００２４】
表３より、ＰＶＡ繊維の配合率が３質量％のシートは、５質量％のシートと比較して、若干シート強度が劣るものの、水解性が著しく優れることが知見された。したがって、ＰＶＡ繊維の配合率が３質量％程度で、水解性が最も優れた状態になることが分かった。
【００２５】
【発明の効果】
以上のとおり、本発明に係る水解性物品によれば、十分な強度を有し、かつ水解性がよく、しかも柔軟性に優れたものとなる。
【図面の簡単な説明】
【図１】  本実施の形態にかかる水解性物品の断面図である。
【図２】  エンボスロールの平面図である。
【図３】  図２のＡ−Ａ線矢視図である。
【符号の説明】
１…内層シート、２…外層シート、３…凸部、４…エンボスロール。
【図１】
0004048030.tif 000005
【図２】
0004048030.tif 000006
【図３】
0004048030.tif 000007